(57)【特許請求の範囲】
【請求項１】
式Ｉの色安定性Ｍｎ４＋ドープ複合フッ化物蛍光体の製造方法であって、
Ｋ２（Ｓｉ（１−ｍ），Ｍｎm）Ｆ６ （Ｉ）
（１−ｍ）部の式Ｈ２ＳｉＦ６の化合物を含む第１のＨＦ水溶液及びｍ×ｎ部の式Ｋ２ＭｎＦ６の化合物を含む第２のＨＦ水溶液を別個の水溶液として、ｍ×（１−ｎ）部の式Ｋ２ＭｎＦ６の化合物及び式ＫＦ、ＫＨＦ２及びこれらの組合せのいずれかの化合物を含む第３のＨＦ水溶液に徐々に添加させて、前記色安定性Ｍｎ４＋ドープ複合フッ化物蛍光体を含む沈殿を生じさせる工程を含む方法。
式中、
０＜ｍ≦０．０８であり、
０．１≦ｎ≦１である。
【請求項２】
ｎが０．２５〜０．９５である、請求項１に記載の方法。
【請求項３】
ｎが０．５〜０．９である、請求項１に記載の方法。
【請求項４】
ｎが０．６〜０．８である、請求項１に記載の方法。
【請求項５】
ｎが０．７である、請求項１に記載の方法。
【発明の詳細な説明】
【技術分野】
【０００１】
本発明は、色安定性マンガンドープ複合フッ化物蛍光体の製造方法に関する。
【背景技術】
【０００２】
Ｍｎ4+で賦活された複合フッ化物材料に基づく赤色発光蛍光体、例えば英国特許第１３６０６９０号、米国特許第３５７６７５６号、同第７３５８５４２号、同第７４９７９７３号、同第７６４８６４９号に記載されるものは、現在の蛍光灯、白熱灯及びハロゲンランプによって生じるものと等価な、青色ＬＥＤから温白色光（黒体軌跡でのＣＣＴ＜５０００Ｋ、演色評価数（ＣＲＩ）＞８０）を達成するために、黄色／緑色発光蛍光体、例えばＹＡＧ：Ｃｅ又は他のガーネット組成物と組合せて利用できる。これらの材料は、青色光を強く吸収し、深赤／ＮＩＲ発光がほとんどなく約６１０〜６３５ｎｍを効率良く発光する。故に、発光効率は、視感度が劣る深赤色での顕著な発光を有する赤色蛍光体に比べて最大化される。量子効率は、青色（４４０〜４６０ｎｍ）励起の下で８５％を超えることができる。
【０００３】
Ｍｎ4+ドープフッ化物ホストを用いる照明システムの効率及びＣＲＩは相当高くできるが、１つの可能性としての制限は、使用条件下におけるそれらの劣化し易さである。米国特許第８２５２６１３号に記載されるように、合成後の加工処理工程を用いてこの劣化を低減できる。しかし、材料の安定性を改善するための代替方法を開発することが所望される。
【先行技術文献】
【特許文献】
【０００４】
【特許文献１】国際公開第２０１３／０８８３１３号パンフレット
【発明の概要】
【０００５】
簡潔には、本発明は、以下の式Ｉの色安定性Ｍｎ4+ドープ複合フッ化物蛍光体の製造方法であって、
Ａx（Ｍ(1-m)，Ｍｎm）Ｆy          （Ｉ）
（１−ｍ）部の式ＨxＭＦyの化合物を含む第１のＨＦ水溶液を、ｍ×ｎ部の式Ａx［ＭｎＦy］の化合物を含む第２のＨＦ水溶液を、（１−ｎ）部の式Ａx［ＭｎＦy］の化合物及び式ＡaＸの化合物を含む第３のＨＦ水溶液と接触させて、色安定性Ｍｎ4+ドープ複合フッ化物蛍光体を含む沈殿を生じさせる工程を含む方法に関する。
式中、
Ａは、Ｌｉ、Ｎａ、Ｋ、Ｒｂ、Ｃｓ、ＮＲ4又はこれらの組合せであり、
Ｍは、Ｓｉ、Ｇｅ、Ｓｎ、Ｔｉ、Ｚｒ、Ａｌ、Ｇａ、Ｉｎ、Ｓｃ、Ｈｆ、Ｙ、Ｌａ、Ｎｂ、Ｔａ、Ｂｉ、Ｇｄ又はこれらの組合せであり、
Ｒは、Ｈ、低級アルキル又はそれらの組合せであり、
Ｘはアニオンであり、
ａはＸアニオンの電荷の絶対値であり、
ｘは［ＭＦy］イオンの電荷の絶対値であり、
ｙは５、６又は７であり、
０＜ｍ≦０．０８であり、
０．１≦ｎ≦１である。
【０００６】
別の態様では、本発明は、本方法で製造された安定性の向上したＭｎ4+ドープ複合フッ化物蛍光体、並びに本方法で製造された複合フッ化物蛍光体をＬＥＤチップの表面に設けたＬＥＤ照明装置に関する。
【０００７】
本発明の上記その他の特徴、態様及び利点は、図面全体を通して同じ文字は同じ部品を表す添付の図面を参照して以下の詳細な説明を読むときに理解が深まる。
【図面の簡単な説明】
【０００８】
【図１】本発明に係る照明装置の概略断面図である。
【図２】本発明に係る照明装置の概略断面図である。
【図３】本発明のさらに別の実施形態に係る照明装置の概略断面図である。
【図４】本発明の一実施形態に係る照明装置の切欠き側部斜視図である。
【図５】表面実装型デバイス（ＳＭＤ）バックライトＬＥＤの概略斜視図である。
【発明を実施するための形態】
【０００９】
本発明の本方法で製造し得る複合フッ化物蛍光体は、リガンドとして作用するフッ化物イオンで囲まれた配位中心Ｍを含有する配位化合物であり、対イオンＡで電荷補償される。ホスト格子材料ＡxＭＦyは、賦活剤ＡxＭｎＦyと組み合わされ、Ｍｎ4+賦活剤又はドーパントイオンはまた、配位中心として作用し、ホスト格子中心Ｍの一部を置換する。対イオンを含むホスト格子はさらに、賦活剤イオンの励起及び発光特性を変更し得る。
【００１０】
賦活剤の製造方法は、通常、重金属又は２＋又は３＋の酸化状態のマンガンを有する化合物による汚染により、所望の純度よりも純度が低い生成物を生じる。蛍光体を調製する前に賦活剤を精製することが望ましい場合がある。従って、さらに別の態様では、本発明は、賦活剤イオンとは顕著に異なるフッ化水素酸中への溶解度を有する不純物を除去するための方法に関し、最終的な効果は、改善された複合フッ化物蛍光体が調製し得ることである。式ＡxＭｎＦyの化合物は、ＨＦ水溶液中に溶解して、飽和又はほぼ飽和の溶液を形成する。溶液は、いずれかの不溶性材料を除去するために濾過されてもよい。次いで賦活剤を沈澱させ、沈殿を単離して、洗浄、濾過及び乾燥してもよい。沈澱は、式ＡＦ、特定の実施形態においてはＫＦの化合物の過剰量の添加によって行われてもよい。沈澱を誘導する他の方法は、溶液の温度を低下させること、及び酢酸又はアセトンのような貧溶媒を添加することを含む。方法の組合せも使用できる。
【００１１】
本発明に係る式Ｉの色安定性Ｍｎ4+ドープ複合フッ化物蛍光体の製造方法は、式ＨxＭＦyの酸（これはＭＦyイオンの供給源である）を含有する第１のＨＦ水溶液を、式Ａx［ＭｎＦy］の賦活剤を含有する第２のＨＦ溶液を、賦活剤及び式ＡaＸの化合物を含有する第３のＨＦ水溶液と接触させて、沈殿として色安定性Ｍｎ4+ドープ蛍光体を得る工程を含む。一部の実施形態において、Ａ+イオン（多くの実施形態においてＫ+）の追加の供給源を含有する第４の溶液が使用できる。上記で記載された特許に記載される蛍光体を調製するための方法とは対照的に、本発明に係る方法において、反応体は、別個の溶液として供給され、合わせられて色安定性蛍光体生成物を、徐々に、すなわちある期間にわたって生成し、ここで反応体は共通の水性フッ化水素酸溶液に溶解され、蛍光体生成物は、非溶媒又は共通イオンを添加することによって、又は単に溶媒を蒸発させることによって沈澱させる。本発明者らは、本発明に係る方法を用いて得られ得る色安定性の改善を説明するためにいかなる特定の理論にも束縛されることを望まないが、本発明に係る方法は、蛍光体粒子全体を通してＭｎ4+ドーパントを組み込むことが可能である一方で、この方法は、生成物が同時に沈澱し、結果として段階的な組成を有する粒子を得ることができ、マンガンは優先的に粒子の表面に又は表面付近に配設されると考えられる。マンガンの均質分布は、濃度クエンチング及びドーパントイオンのクラスター化による結果としての量子効率（ＱＥ）の損失を防止し得る。
【００１２】
本発明に係る方法は、バッチモードで又は連続して行われ得る。バッチプロセスに関して、第１及び第２の溶液は、第３の溶液に徐々に添加され、生成物は経時的に形成される。連続プロセスに関して、３つの溶液は徐々に混合されてもよい。
【００１３】
３つの溶液の濃度は、生成物が反応媒体中への低い溶解度を有し、容易に沈澱するように選択される。第２の溶液中の賦活剤の量ｍ×ｎ、及び第３の溶液での１−ｎは、２つの溶液間の所望の比によって、及び生成物中に組み込まれるべきＭｎの量によって決定される。第２の溶液中のＭｎの量と第３の溶液中の量との比は、０．１を超えて１未満、特に≦０．２５〜≦０．９、より詳細には≦０．５〜≦０．９、最も詳細には≦０．６〜≦０．８である。特定の実施形態において、ｎは約０．７である。生成物中のＭｎの量はｍであり、ｍは０〜０．０８未満である。調製に使用される賦活剤の量は、少なくともｍであり、一部の実施形態において、賦活剤の追加量は、第２又は第３の溶液又は第２及び第３の溶液両方に含まれていてもよく、結果として溶液に充填されるＭｎの総量は、出発賦活剤の一部が生成物中に組み込まれない場合があるので、ｍを超える。特定の実施形態において、色安定性Ｍｎ4+ドープ複合フッ化物蛍光体は、Ｋ2（Ｓｉ(1-m)，Ｍｎm）Ｆ6である。
【００１４】
式ＡaＸの化合物は、Ａ+イオンの供給源として作用できるイオン性化合物である。好適な材料の例としては、ＫＦ、ＫＨＦ2、ＫＮＯ3及びＣＨ3ＣＯＯＫが挙げられる。特定の実施形態において、化合物は、ＫＦ、ＫＨＦ2及びこれらの組合せから選択される。第３の溶液に使用するための化合物の量は、約１部（モル）〜少なくとも約３である。一部の実施形態において、化合物を含有する第４の溶液は、さらに第１、第２及び第３の溶液と接触し得る。
【００１５】
本発明の一実施形態に係る照明装置又は発光アセンブリ又はランプ１０を図１に示す。照明装置１０は、発光ダイオード（ＬＥＤ）チップ１２として示される半導体放射線源、及びＬＥＤチップに電気的に取り付けられたリード１４を含む。リード１４は、より厚いリードフレーム１６によって支持される薄いワイヤであってもよく、又はリードは、自己支持電極であってもよく、リードフレームは省略されてもよい。リード１４は、ＬＥＤチップ１２に電流を与え、こうして放射線を放出する。
【００１６】
ランプは、放出された放射線が蛍光体に指向している場合に白色光を生じることができるいずれかの半導体青色又はＵＶ光源を含んでいてもよい。一実施形態において、半導体光源は、種々の不純物でドープされた青色発光ＬＥＤである。故に、ＬＥＤは、いずれかの好適なＩＩＩ−Ｖ、ＩＩ−ＶＩ又はＩＶ−ＩＶ半導体層に基づき、約２５０〜５５０ｎｍの発光波長を有する半導体ダイオードを含んでいてもよい。特に、ＬＥＤは、ＧａＮ、ＺｎＳｅ又はＳｉＣを含む少なくとも１つの半導体層を含有してもよい。例えば、ＬＥＤは、約２５０ｎｍを超えて約５５０ｎｍ未満の発光波長を有する式ＩｎiＧａjＡｌkＮ（式中、０≦ｉ、０≦ｊ、０≦ｋ及びＩ＋ｊ、＋ｋ＝１）によって表される窒化物化合物半導体を含んでいてもよい。特定の実施形態において、チップは、約４００〜約５００ｎｍのピーク発光波長を有する近ＵＶ又は青色発光ＬＥＤである。こうしたＬＥＤ半導体は当該技術分野において既知である。放射線源は、便宜上、ＬＥＤとして本明細書において記載される。しかし、本明細書で使用される場合、用語は、例えば半導体レーザーダイオードを含むすべての半導体放射線源を包含することを意味する。さらに、本明細書に議論される本発明の例示的な構造の一般的な議論は無機ＬＥＤ系光源を対象とするが、ＬＥＤチップは、特に記述しない限り別の放射線源と置き換えてもよく、半導体、半導体ＬＥＤ、又はＬＥＤチップのいずれかの言及は、いずれかの適切な放射線源（有機発光ダイオードが挙げられるが、これらに限定されない）の単なる代表例であることが理解されるべきである。
【００１７】
照明装置１０において、蛍光体組成物２２は、ＬＥＤチップ１２に放射的に連結される。放射的に連結されるとは、要素が互いに関連して、一方からの放射線が他方に伝送されることを意味する。蛍光体組成物２２は、本方法で製造され、いずれかの適切な方法によってＬＥＤ１２に堆積された色安定性Ｍｎ4+ドープ複合フッ化物蛍光体を含む。例えば蛍光体の水系懸濁液が形成でき、蛍光体層としてＬＥＤ表面に適用される。１つのこうした方法において、蛍光体粒子がランダムに懸濁されるシリコーンスラリーがＬＥＤの周りに配置される。この方法は、蛍光体組成物２２及びＬＥＤ１２の可能性としての位置の単なる例である。故に、蛍光体組成物２２は、ＬＥＤチップ１２にわたって蛍光体懸濁液をコーティング及び乾燥することによってＬＥＤチップ１２の発光表面にわたってコーティングし得るか、又は直接存在し得る。シリコーン系懸濁液の場合、懸濁液は適切な温度で硬化される。シェル１８及びカプセル化剤２０の両方は、白色光２４をこうした要素を通して伝送できるように透明であるべきである。限定することを意図するものではないが、一部の実施形態において、蛍光体組成物の中央粒径は、約１〜約５０ミクロン、特に約１５〜約３５ミクロンである。
【００１８】
他の実施形態において、蛍光体組成物２２は、ＬＥＤチップ１２に直接形成される代わりに、カプセル化剤材料２０内に点在させる。蛍光体（粉末形態において）は、カプセル化剤材料２０の単一領域内に又はカプセル化剤材料の体積全体にわたって点在させてもよい。ＬＥＤチップ１２によって発光される青色光は、蛍光体組成物２２によって発光される光と混ざり、混ざった光は白色光として現れる。蛍光体がカプセル化剤２０の材料内に点在させるべきである場合に、蛍光体粉末は、ポリマー又はシリコーン前駆体に添加されてもよく、ＬＥＤチップ１２の周りに充填されてもよく、次いでポリマー前駆体は、ポリマー又はシリコーン材料を固化するために硬化されてもよい。他の既知の蛍光体点在方法、例えばトランスファーローディングも使用できる。
【００１９】
一部の実施形態において、カプセル化剤材料２０は、屈折率Ｒを有するシリコーンマトリックスであり、蛍光体組成物２２に加えて、約５％未満の吸光度及びＲ±０．１の屈折率を有する希釈剤を含有する。希釈剤材料は、≦１．７、特に≦１．６、より詳細には≦１．５の屈折率を有する。特定の実施形態において、希釈剤材料は、式ＩＩを有し、約１．４の屈折率を有する。光学的に不賦活な材料を蛍光体／シリコーン混合物に添加することにより、テープにわたってフラックスのより段階的な分布を生じてもよく、蛍光体に対する損傷を少なくできる。希釈剤に好適な材料としては、立方晶フッ化物化合物、例えばＬｉＦ、ＭｇＦ2、ＣａＦ2、ＳｒＦ2、ＡｌＦ3、Ｋ2ＮａＡｌＦ6、ＫＭｇＦ3、ＣａＬｉＡｌＦ6、ＫＬｉＡｌＦ6、及びＫ2ＳｉＦ6（これは約１．３８（ＡｌＦ3及びＫ2ＮａＡｌＦ6）〜約１．４３（ＣａＦ2）の範囲の屈折率を有する）、及び約１．２５４〜約１．７に及ぶ屈折率を有するポリマーが挙げられる。希釈剤として使用するのに好適なポリマーの非限定例としては、ポリカーボネート、ポリエステル、ナイロン、ポリエーテルイミド、ポリエーテルケトン、及びスチレン、アクリレート、メタクリレート、ビニル、ビニルアセテート、エチレン、プロピレンオキシド及びエチレンオキシドモノマーから誘導されるポリマー、並びにハロゲン化誘導体及び非ハロゲン化誘導体を含むこれらのコポリマーが挙げられる。これらのポリマー粉末は、シリコーン硬化の前にシリコーンカプセル化剤に直接組み込まれることができる。
【００２０】
さらに別の実施形態において、蛍光体組成物２２は、ＬＥＤチップ１２にわたって形成される代わりに、シェル１８の表面上にコーティングされる。蛍光体は所望によりシェルの外側表面にコーティングされてもよいが、蛍光体組成物は、好ましくはシェル１８の内側表面にコーティングされる。蛍光体組成物２２は、シェル表面全体に又はシェル表面の頂部部分にのみコーティングされてもよい。ＬＥＤチップ１２によって発光されるＵＶ／青色光は、蛍光体組成物２２によって発光される光と混ざり、混ざった光は白色光として現れる。もちろん、蛍光体は、いずれか２つ又は３つすべての位置に配置されてもよく、又はいずれかの他の好適な位置に、例えばシェルとは別に配置されてもよく、又はＬＥＤに一体化されてもよい。
【００２１】
図２は、本発明に係るシステムの第２の構造を示す。図１〜図４からの対応する数字（例えば図１の１２及び図２の１１２）は、特に断らない限り、各図において対応する構造に関する。図２の実施形態の構造は、蛍光体組成物１２２が、ＬＥＤチップ１１２に直接形成される代わりに、カプセル化剤材料１２０内に点在させる以外は、図１と同様である。蛍光体（粉末形態において）は、カプセル化剤材料の単一領域内に又はカプセル化剤材料の体積全体にわたって点在させてもよい。ＬＥＤチップ１１２によって発光される放射線（矢印１２６によって示される）は、本発明の本方法で製造された色安定性Ｍｎ4+ドープ複合フッ化物蛍光体１２２によって発光された光と混ぜられ、混ぜられた光は白色光１２４として現れる。蛍光体がカプセル化剤材料１２０内に点在させるべきである場合、蛍光体粉末は、ポリマー前駆体に添加されてもよく、ＬＥＤチップ１１２の周りに充填されてもよい。ポリマー又はシリコーン前駆体は、次いで硬化されて、ポリマー又はシリコーンを固化してもよい。他の既知の蛍光体点在方法、例えばトランスファー成形も使用できる。
【００２２】
図３は、本発明に係るシステムの第３の可能な構造を示す。図３に示される実施形態の構造は、本発明に係る本方法で製造された色安定性Ｍｎ4+ドープ複合フッ化物蛍光体を含む蛍光体組成物２２２が、ＬＥＤチップ２１２にわたって形成される代わりに、エンベロープ２１８の表面にコーティングされる以外、図１と同様である。蛍光体は所望によりエンベロープの外側表面にコーティングされてもよいが、蛍光体組成物２２２は、好ましくはエンベロープ２１８の内側表面にコーティングされる。蛍光体組成物２２２は、エンベロープ表面全体に又はエンベロープ表面の頂部部分にのみコーティングされてもよい。ＬＥＤチップ２１２によって発光される放射線２２６は、蛍光体組成物２２２によって発光される光と混ざり、混ざった光は白色光２２４として現れる。もちろん、図１〜図３の構造を組合せてもよく、蛍光体は、いずれか２つ又は３つすべての位置に配置されてもよく、又はいずれかの他の好適な位置に、例えばエンベロープとは別に配置されてもよく、又はＬＥＤに一体化されてもよい。
【００２３】
上記構造のいずれかにおいて、ランプはまた、複数の散乱粒子（図示せず）を含んでいてもよく、これらはカプセル化剤材料に埋め込まれる。散乱粒子は、例えばアルミナ又はチタニアを含んでいてもよい。散乱粒子は、ＬＥＤチップから放出される指向性の光を有効に散乱し、好ましくは無視できる程度の量の吸収を有する。
【００２４】
図４の第４の構造に示されるように、ＬＥＤチップ４１２は、反射性カップ４３０に載置されてもよい。カップ４３０は、誘電体材料、例えばアルミナ、チタニア又は当該技術分野において既知である他の誘電体粉末から製造されてもよく、もしくはこれらでコーティングされてもよく、又は反射性金属、例えばアルミニウム又は銀によってコーティングされてもよい。図４の実施形態の構造の残りは、先の図のいずれかと同じであり、２つのリード４１６、伝導性ワイヤ４３２、及びカプセル化剤材料４２０を含むことができる。反射性カップ４３０は、第１のリード４１６によって支持され、伝導性ワイヤ４３２は、第２のリード４１６とＬＥＤチップ４１２とを電気的に接続されるために使用される。
【００２５】
別の構造（特にバックライト用途について）は、例えば図５に示されるように、表面載置されたデバイス（「ＳＭＤ」）タイプの発光ダイオード５５０である。このＳＭＤは、「側部発光タイプ」であり、導光部材５５４の突出部分において発光窓５５２を有する。ＳＭＤパッケージは、上記で定義されるようなＬＥＤチップ、及びＬＥＤチップから発光された光によって励起される蛍光体材料を含んでいてもよい。
【００２６】
３５０〜５５０ｎｍで発光するＬＥＤ及び１つ以上の他の適切な蛍光体を用いて使用される場合、得られた発光システムは、白色を有する光を生じる。ランプ１０はまた、カプセル化剤材料に埋め込まれる散乱粒子（図示せず）を含んでいてもよい。散乱粒子は、例えばアルミナ又はチタニアを含んでいてもよい。散乱粒子は、ＬＥＤチップから放出される指向性の光を有効に散乱し、好ましくは無視できる程度の量の吸収を有する。
【００２７】
色安定性Ｍｎ4+ドープ複合フッ化物蛍光体に加えて、蛍光体組成物２２は、１つ以上の他の蛍光体を含んでいてもよい。約２５０〜５５０ｎｍの範囲の青色又は近ＵＶのＬＥＤ発光放射線と組合せた照明装置に使用される場合、アセンブリによって発光されて得られた光は白色光である。他の蛍光体、例えば緑色、青色、橙色又は他の色の蛍光体がブレンドに使用されて、得られた光の白色光をカスタマイズし、より高いＣＲＩ源を生じてもよい。
【００２８】
式Ｉの蛍光体と共に使用するために好適な蛍光体としては、特に限定されないが、以下のものが挙げられる。
（（Ｓｒ1-z（Ｃａ，Ｂａ，Ｍｇ，Ｚｎ）z）1-(x+w)（Ｌｉ，Ｎａ，Ｋ，Ｒｂ）wＣｅx）3（Ａｌ1-yＳｉy）Ｏ4+y+3(x-w)Ｆ1-y-3(x-w)，０＜ｘ≦０．１０，０≦ｙ≦０．５，０≦ｚ≦０．５，０≦ｗ≦ｘ、
（Ｃａ，Ｃｅ）3Ｓｃ2Ｓｉ3Ｏ12（ＣａＳｉＧ）、
（Ｓｒ，Ｃａ，Ｂａ）3Ａｌ1-xＳｉxＯ4+xＦ1-x：Ｃｅ3+（（Ｃａ，Ｓｒ，Ｃｅ）3（Ａｌ，Ｓｉ）（Ｏ，Ｆ）5（ＳＡＳＯＦ））、
（Ｂａ，Ｓｒ，Ｃａ）5（ＰＯ4）3（Ｃｌ，Ｆ，Ｂｒ，ＯＨ）：Ｅｕ2+，Ｍｎ2+、（Ｂａ，Ｓｒ，Ｃａ）ＢＰＯ5：Ｅｕ2+，Ｍｎ2+、（Ｓｒ，Ｃａ）10（ＰＯ4）6・ｖＢ2Ｏ3：Ｅｕ2+（式中、０＜ｖ≦１）、Ｓｒ2Ｓｉ3Ｏ8・２ＳｒＣｌ2：Ｅｕ2+、（Ｃａ，Ｓｒ，Ｂａ）3ＭｇＳｉ2Ｏ8：Ｅｕ2+，Ｍｎ2+、ＢａＡｌ8Ｏ13：Ｅｕ2+、２ＳｒＯ・０．８４Ｐ2Ｏ5・０．１６Ｂ2Ｏ3：Ｅｕ2+、（Ｂａ，Ｓｒ，Ｃａ）ＭｇＡｌ10Ｏ17：Ｅｕ2+，Ｍｎ2+、（Ｂａ，Ｓｒ，Ｃａ）Ａｌ2Ｏ4：Ｅｕ2+、（Ｙ，Ｇｄ，Ｌｕ，Ｓｃ，Ｌａ）ＢＯ3：Ｃｅ3+，Ｔｂ3+、ＺｎＳ：Ｃｕ+，Ｃｌ-、ＺｎＳ：Ｃｕ+，Ａｌ3+、ＺｎＳ：Ａｇ+，Ｃｌ-、ＺｎＳ：Ａｇ+，Ａｌ3+、（Ｂａ，Ｓｒ，Ｃａ）2Ｓｉ1-ξＯ4-2ξ：Ｅｕ2+（式中、０≦ξ≦０．２）、（Ｂａ，Ｓｒ，Ｃａ）2（Ｍｇ，Ｚｎ）Ｓｉ2Ｏ7：Ｅｕ2+、（Ｓｒ，Ｃａ，Ｂａ）（Ａｌ，Ｇａ，Ｉｎ）2Ｓ4：Ｅｕ2+、（Ｙ，Ｇｄ，Ｔｂ，Ｌａ，Ｓｍ，Ｐｒ，Ｌｕ）3（Ａｌ，Ｇａ）5-αＯ12-3/2α：Ｃｅ3+（式中、０≦α≦０．５）、（Ｃａ，Ｓｒ）8（Ｍｇ，Ｚｎ）（ＳｉＯ4）4Ｃｌ2：Ｅｕ2+，Ｍｎ2+、Ｎａ2Ｇｄ2Ｂ2Ｏ7：Ｃｅ3+，Ｔｂ3+、（Ｓｒ，Ｃａ，Ｂａ，Ｍｇ，Ｚｎ）2Ｐ2Ｏ7：Ｅｕ2+，Ｍｎ2+、（Ｇｄ，Ｙ，Ｌｕ，Ｌａ）2Ｏ3：Ｅｕ3+，Ｂｉ3+、（Ｇｄ，Ｙ，Ｌｕ，Ｌａ）2Ｏ2Ｓ：Ｅｕ3+，Ｂｉ3+、（Ｇｄ，Ｙ，Ｌｕ，Ｌａ）ＶＯ4：Ｅｕ3+，Ｂｉ3+、（Ｃａ，Ｓｒ）Ｓ：Ｅｕ2+，Ｃｅ3+、ＳｒＹ2Ｓ4：Ｅｕ2+、ＣａＬａ2Ｓ4：Ｃｅ3+、（Ｂａ，Ｓｒ，Ｃａ）ＭｇＰ2Ｏ7：Ｅｕ2+，Ｍｎ2+、（Ｙ，Ｌｕ）2ＷＯ6：Ｅｕ3+，Ｍｏ6+、（Ｂａ，Ｓｒ，Ｃａ）βＳｉγＮμ：Ｅｕ2+（式中、２β＋４γ＝３μ）、Ｃａ3（ＳｉＯ4）Ｃｌ2：Ｅｕ2+、（Ｌｕ，Ｓｃ，Ｙ，Ｔｂ）2-u-vＣｅvＣａ1+uＬｉwＭｇ2-wＰw（Ｓｉ，Ｇｅ）3-wＯ12-u/2（式中、−０．５≦ｕ≦１、０＜ｖ≦０．１、及び０≦ｗ≦０．２）、（Ｙ，Ｌｕ，Ｇｄ）2-φＣａφＳｉ4Ｎ6+φＣ1-φ：Ｃｅ3+，（式中、０≦φ≦０．５）、（Ｌｕ，Ｃａ，Ｌｉ，Ｍｇ，Ｙ），Ｅｕ2+及び／又はＣｅ3+ドープα−ＳｉＡｌＯＮ、β−ＳｉＡｌＯＮ：Ｅｕ2+、（Ｃａ，Ｓｒ，）ＡｌＳｉＮ3：Ｅｕ2+（Ｃａ，Ｓｒ，Ｂａ）ＳｉＯ2Ｎ2：Ｅｕ2+，Ｃｅ3+、３．５ＭｇＯ・０．５ＭｇＦ2・ＧｅＯ2：Ｍｎ4+、Ｃａ1-c-fＣｅcＥｕfＡｌ1+cＳｉ1-cＮ3，（式中、０≦ｃ≦０．２、０≦ｆ≦０．２）、Ｃａ1-h-rＣｅhＥｕrＡｌ1-h（Ｍｇ，Ｚｎ）hＳｉＮ3，（式中、０≦ｈ≦０．２、０≦ｒ≦０．２）、Ｃａ1-2s-tＣｅs（Ｌｉ，Ｎａ）sＥｕtＡｌＳｉＮ3，（式中、０≦ｓ≦０．２、０≦ｆ≦０．２、ｓ＋ｔ＞０）、Ｃａ1-σ-χ-φＣｅσ（Ｌｉ，Ｎａ）χＥｕφＡｌ1+σ-χＳｉ1-σ+χＮ3，（式中、０≦σ≦０．２、０≦χ≦０．４、０≦φ≦０．２）。
【００２９】
特に、式Ｉの蛍光体とのブレンドで使用するのに好適な蛍光体は以下のものである。
（Ｃａ，Ｃｅ）3Ｓｃ2Ｓｉ3Ｏ12（ＣａＳｉＧ）、
（Ｓｒ，Ｃａ，Ｂａ）3Ａｌ1-xＳｉxＯ4+xＦ1-x：Ｃｅ3+（（Ｃａ，Ｓｒ，Ｃｅ）3（Ａｌ，Ｓｉ）（Ｏ，Ｆ）5（ＳＡＳＯＦ））、
（Ｂａ，Ｓｒ，Ｃａ）2Ｓｉ1-ξＯ4-2ξ：Ｅｕ2+（式中、０≦ξ≦０．２）、
（Ｙ，Ｇｄ，Ｔｂ，Ｌａ，Ｓｍ，Ｐｒ，Ｌｕ）3（Ａｌ，Ｇａ）5-αＯ12-3/2α：Ｃｅ3+（式中、０≦α≦０．５）、
（Ｂａ，Ｓｒ，Ｃａ）βＳｉγＮμ：Ｅｕ2+（式中、２β＋４γ＝３μ）、（Ｙ，Ｌｕ，Ｇｄ）2-φＣａφＳｉ4Ｎ6+φＣ1-φ：Ｃｅ3+，（式中、０≦φ≦０．５）、β−ＳｉＡｌＯＮ：Ｅｕ2+、及び（Ｃａ，Ｓｒ，）ＡｌＳｉＮ3：Ｅｕ2+。
【００３０】
より詳細には、ＬＥＤチップによる励起時に黄色−緑色光を発光する蛍光体は、本発明に係る方法によって製造された色安定性Ｍｎ4+ドープ複合フッ化物蛍光体との蛍光体ブレンドに含まれていてもよい、例えば（Ｙ，Ｇｄ，Ｔｂ，Ｌａ，Ｓｍ，Ｐｒ，Ｌｕ）3（Ａｌ，Ｇａ）5-αＯ12-3/2α：Ｃｅ3+（式中、０≦α≦０．５）。
【００３１】
本発明の色安定性Ｍｎ4+ドープ蛍光体は、上述のもの以外の用途にも使用できる。例えば材料は、蛍光灯、陰極線管、プラズマディスプレイデバイス又は液晶ディスプレイ（ＬＣＤ）で蛍光体として使用できる。材料はまた、電磁カロリメーター、γ線カメラ、コンピュータ断層撮影装置又はレーザーにおけるシンチレーターとして使用できる。これらの用途は、例示にすぎず、限定的なものではない。
【実施例】
【００３２】
実施例１：Ｋ2ＭｎＦ6合成
Ｋ2ＭｎＦ6は、ＫＭｎＯ４、ＫＦ、Ｈ2Ｏ2、及びＨＦ水溶液からＢｏｄｅ（Ａｎｇｅｗ．Ｃｈｅｍ．６５（１１）：３０４）に基づく１工程の１ポット方法によって合成された：
２ＫＭｎＯ4＋ＫＦ＋１０ＨＦ＋３Ｈ2Ｏ2→２Ｋ2ＭｎＦ6↓＋８Ｈ2Ｏ＋３Ｏ2
Ｔｅｆｌｏｎコーティングされた磁性撹拌棒を備えた４Ｌのポリエチレンビーカーに、５０％ＨＦ水溶液（１Ｌ）を充填し、氷浴で冷却した。次いでＫＦ（２４０ｇ、４．１３ｍｏｌ）及び微粉末化ＫＭｎＯ4（１５ｇ、９４．９ｍｍｏｌ）を添加し、混合物を１５分間激しく撹拌した。撹拌を停止し、未溶解材料を沈降させた。上清溶液を第２のビーカーにデカントして、後続の滴定工程において終点認識を困難にし得る未溶解ＫＭｎＯ4の不存在を確実にした。冷暗紫色溶液に、３０％の水性Ｈ2Ｏ2を点眼器で徐々に添加した。各５〜１０滴の添加の後、さらなる添加は、Ｏ2の発生が終わるまで停止される。約２０ｍＬのＨ2Ｏ2の添加後、終点に近づきつつあった。褐色がかった金色沈殿が形成したが、終点は、撹拌を停止し、上清溶液の色を観察することによって、判断できる。反応は、溶液の色が紫色から中位の赤味がかった褐色に変化したときに完了したと判断された。山吹色のＫ2ＭｎＦ6沈殿を、Ｔｅｆｌｏｎ濾紙を有するプラスチックブフナー漏斗を用いて回収した。沈殿は、冷アセトン（各１０ｍＬ）で２回洗浄し、ポンプで吸引して乾燥させ、１８．４４ｇ（７８．６％、ＫＭｎＯ4に基づく）の黄色Ｋ2ＭｎＦ6を得た。
【００３３】
実施例２：Ｋ2ＭｎＦ6精製
ＨＦ中の飽和又はほぼ飽和のＫ2ＭｎＦ6溶液を、２０．３ｇのＫ2ＭｎＦ6及び２８２ｍＬの４８重量％のＨＦを用いて調製し、生成物を真空濾過した。４１ｍＬの４８％ＨＦ中に溶解した４０．６ｇのＫＦの処理溶液も調製した。ＫＦ溶液を、撹拌しながらＫ2ＭｎＦ6溶液に滴下し、沈殿を形成した。上清を捨て、次いで真空フィルタスラリーを真空濾過し、冷アセトンで４回洗浄して、真空デシケーター中で乾燥した。
【００３４】
実施例３：Ｋ2ＭｎＦ6精製
７０％ＨＦ中のＫ2ＭｎＦ6の飽和又はほぼ飽和溶液を、４０ｍｌの７０重量％ＨＦ中の１０グラムのＫ2ＭｎＦ6を用いて調製した。１０ｍｌの４８％ＨＦ中に溶解した１０ｇのＫＨＦ2の処理溶液も調製した。ＫＨＦ2溶液を撹拌しながらＫ2ＭｎＦ6溶液に添加した。得られたスラリーを真空濾過し、アセトンで４回覆い、Ｋ2ＭｎＦ6生成物を真空デシケーター中で乾燥した。
【００３５】
実施例４：ＩＣＰ−ＭＳによる元素分析
合成されたままの蛍光体及び実施例２の蛍光体サンプル中のＡｌ、Ｃａ、Ｃｒ、Ｃｕ、Ｆｅ、Ｎａ、Ｎｉ及びＺｒのレベルを決定した。結果を表１に示す。汚染物質のレベルは、精製プロセスによって顕著に低減された。
【００３６】
【表１】
0006595998.tif 000002
実施例５〜１８：Ｋ2ＳｉＦ6：Ｍｎ4+蛍光体の調製
一般的手順
蛍光体調製
フルオロケイ酸、Ｈ2ＳｉＦ6、及びＨＦを撹拌しながら混合して、第１の溶液を形成した。Ｋ+の供給源を含有するフッ化水素酸溶液は、フッ化水素酸をＫＦ又はＫＨＦ2及びカリウムヘキサフルオロマンガネート（ＰＦＭ）、Ｋ2ＭｎＦ6を含有するビーカーに、固体を溶解するために撹拌しながら注ぐことによって調製される。これを受容液と呼ぶ。ＨＦ水溶液及びＫ2ＭｎＦ6を含有する第３の溶液を調製する。これをＰＦＭ溶液と呼ぶ。フルオロケイ酸及びＰＦＭ溶液を、撹拌しながら受容液に、別々に、約１０分間にわたって徐々に添加する。フルオロケイ酸溶液の添加は、ＰＦＭ添加の前に、通常１〜２分早く始める。添加が完了した後、懸濁液を数分撹拌し、次いで撹拌を停止して、蛍光体を沈降させ、上清をデカントする。
【００３７】
ＨＦ中のＫ2ＳｉＦ6の飽和又はほぼ飽和溶液を含む処理溶液は、４８％ＨＦを含有するポリプロピレンビーカーにＫ2ＳｉＦ6を添加することによって調製される。ビーカーを覆い、少なくとも１５分間撹拌し、溶液を０．６５ミクロンの孔サイズのＴｅｆｌｏｎフィルタを用いて真空濾過した。処理溶液を蛍光体を含有するビーカーに添加し、約１５分間撹拌する。撹拌を停止した後、蛍光体を沈降させ、処理溶液をデカントする。蛍光体を真空濾過し、アセトンで３回すすぎ、真空下で乾燥させ、選別し、ＭｎドープされたＫ2ＳｉＦ6を得る。
【００３８】
【表２】
0006595998.tif 000003
実施例７の蛍光体の詳細な調製
４８％のフッ化水素酸中のＫＨＦ2の溶液は、６５ｍＬの４８％フッ化水素酸を、８．１グラムのＫＨＦ2を含有するビーカー（ビーカーＡ）に注ぐことによって調製した。次いでＫ2ＭｎＦ6（０．２１９ｇ、０．０００８９ｍｏｌ）を、固体を溶解するために撹拌しながら溶液に添加した。Ｈ2ＳｉＦ6（１５ｍｌの３５％のＨ2ＳｉＦ6、０．０３６ｍｏｌ）及び６０ｍｌの４８％ＨＦを第２のビーカー（ビーカーＢ）に注ぎ、撹拌した。ＨＦ（２１ｍＬの４８％ＨＦ）をＫ2ＭｎＦ6（０．２１９ｇ、０．０００８９ｍｏｌ）を含有する第３のビーカー（ビーカーＣ）に注ぎ、固体を溶解するために撹拌した。ビーカーＡを撹拌する間、ビーカーＢ及びＣの内容物を約７分間かけて滴下した。添加が完了した後、懸濁液をさらに５分間撹拌し、次いで撹拌を停止して、蛍光体を沈降させ、上清をデカントした。処理溶液（８０ｍＬ）をビーカーに添加し、生成物を１５分間撹拌した。撹拌を停止し、蛍光体を沈降させ、処理溶液をデカントした。蛍光体を真空濾過し、アセトンで３回すすぎ、真空下で乾燥させ、選別し、ＭｎドープされたＫ2ＳｉＦ6を得た。
【００３９】
処理溶液は、２３ｇのＫ2ＳｉＦ6を５００ｍＬの４８％のＨＦを含有するポリプロピレンビーカーに添加することによって調製した。ビーカーを覆い、少なくとも１５分間撹拌し、溶液を、０．６５ミクロン孔径のＴｅｆｌｏｎフィルタを用いて真空濾過し、処理溶液を得て、これはＨＦ中のＫ2ＳｉＦ6の飽和溶液である。
【００４０】
【表３】
0006595998.tif 000004
本発明の特定の特徴のみが例示され、本明細書において記載されているが、多くの変更及び変形が当業者に行われる。故に、添付の特許請求の範囲は、本発明の真の趣旨内にあるとしてこうした変更及び変形をすべて網羅することを意図することが理解されるべきである。
【図１】
0006595998.tif 000005
【図２】
0006595998.tif 000006
【図３】
0006595998.tif 000007
【図４】
0006595998.tif 000008
【図５】
0006595998.tif 000009